FR 2271943 A1 19751219 FR 7417620 A 19740521 La présente In'ention a pour objet un procédé pour intégrer dans un article en luminium anodisé un revetement de couleur à base d'une solution de matière colorante renfermant en suspension des billes ou pellettes de verre microscopiques, conférant ainsi la surface de article des propriétés réfléchissantes améliorées. On sait que, les articles ou objets, par exemple des tales, des plaques, des panneau et analogues, en aluminium anodisé ont été recouverts d'une mince couche d'alumine poreuse, en cours de traitement. Le procédé selon la présente invention est caractérisé par le fait que l'on applique sur la surface dudit article en aluminium anodisé une suspension renfermant de 15 à 35 %, de préférence 25 % des billes de verre microscopiques et de 65 a' 85 %, de préférence 75 %, d'une solution de matière colorante dissoute dans un solvant approprié On obtient ainsi des articles doués d'excellentes propriétés réfléchissantes, notamment de type catadioptique.Les articles à traiter peuvent être choisis dans une large gamme comprenant'les panneaux de signalisation pour autoroutes, routes, pistes d'aéro- dromes, les revetenents décoratifs, les panneaux publicitaires, le lettrage, etc En général le procédé de l'invention peut s'applique chaque fois qu'un article ou objet a besoin d'être clairement discerné, notamment dans la nuit, le clair-obscur, la pénombre, 1 brouillard, etc. Le procédé selon la présente invention est en outre remarquableu par les points suivants - les billes ou pellettes utilisées ont un diamètre moyen situé dans la plage de 5 à 50 , de préférence compris entre 13 à 44 . - les billes ou perlettes' ont un indice de réflex-ion moyen compris. entre 1,50 et 2. - le solvant utilisé est avantageusement choisi dans le groupe constitué par l'éther monothylique-de l'éthylène glycol, l'acétone. - la suspension- est- applicable sur le panneau par arrosage, pulvérisation ou immersion. L' invention sera mieux comprise à la lecture de la description suivante d'un de ses modes de réalisation non limitatifs, en se référant au dessin annexé sur lequel : - la figure 1 est une microphoto exécutée au microscope métallographique (X 200) de la surface traitée selon l'invention d'une plaque en aluminium anodisé - la figure 2 est une microphoto exécutée au microscope à balayage (X 300) d'un détail de la figure t ; et, - la figure 3 est une courbe montrant les variations du pouvoir réfléchissant d'une plaque traitée selon l'invention en fonction de la longueur d'onde de la lumière. Sur une plaque d'aluminium, soumise au préalable à un traitement d'anodisation, on applique par arrosage un mélange renfermant en suspension environ 25 , d'un mélange de billes de verre du type vendu dans le commerce sous les références Glas Shot N 3200 (indice de réfléxion : 1,91 ; diamètre moyen : 1520jk) et Cataflex 2740 (unisphère ; indice de réflexion : 1,5t ; diamètre moyen 15-17 ), ainsi que divers colorants - rouge, jaune, bleu, vert en solution dans de l'éther monométhylique d'éthylène glycol. Après séchage de la plaque pendant quelques minutes, on la plonge, en vue d'un traitement de colmatage, dans un bain d'eau bouillante de façon à intégrer solidement les billes et le colorant dans les pores de la couche superficielle d'alumine formée lors de l'attaque électrolytique du traitement d'anodisation. Une fois séchée, la plaque ainsi revêtue est testée à l'aide d'un réflectomètre de Beckmann afin de déterminer les variations de son pouvoir réfléchissant con me représenté à la figure 3. La courbe obtenue sur observation de la plaque test rouge ne montre dans la plage du visible (400-700 m #) aucune réflexion pour le bleu, le jaune et le vert. Par contre, à partir de 600 m v, c'est-à-dire dans le rouge, on obtient un taux de réflexion satisfaisant au voisinage de 50 %. En variante,- la plaque d'aluminium anodisée peut Entre soit plongée dans un bain renfermant la suspension, auquel cas le bain renfermant la suspension doit être maintenu sous agitation, soit soumise à une pulvérisation au pistolet, auquel cas on doit conférer aux billes une charge électromagnétique. L'aluminium utilisé peut être de qualité variable et peut donc renfermet un certain pourcentage d'inclusions métalliques, par exemple du cuivre, du magnésium, de la silice, etc. L'épaisseur de la couche d'alumine, son étendue et les diamètres des pores qutelle contient ne sont pas critiques et sont déterminés en fonction de la qualité et des caractéristiques des billes utilisées, au moment du traitement d'anodisation. Le procédé de l'invention n'est pas réservé au traitement des objets et articles de forme déterminée, mais peut être appliqué sur n'importe quelle surface en aluminium anodisé quelle que soit son étendue ou sa forme. De même, l'invention n'est pas limitée au mode de réalisation décritci-dessus, dont elle englobe toutes les modifications et variantes issues du même principe de base REVIENI)-kTIONS 1. Procédé pour revêtir un article, notamment une tôle, une plaque ou un panneau, en aluminium anodisé, d'un revêtement réfléchissant, caractérisé par le fait que l'on applique sur la surface dudit article en aluminium anodisé une suspension renfermant de 15 à 35 %, de préférence 25 %, de billes de verre microacopiques et de 65 à 85 %, de préférence 75 %, d'une-solution de matière colorante dissoute dans un solvant approprié. 2. Procédé selon la revendication 1, caractérisé par le fait que les billes de verre ont un diamètre moyen situé dans la plage de 5 à 50y , de préférence compris entre 13 et 44 3. Procédé selon la revendication 1 ou 2, caractérisé par le fait que les billes de verre ont un indice de réflexion moyen compris entre 150 et 2. 4. Procédé selon la revendication 1, caractérisé par le fait que le solvant utilisé est l'éther méthylique d'éthylène glycol ou l'acétone. 5. Procédé selon la revendication 1, caractérisé par le fait que la suspension est appliquée par arrosage, pulvérisation ou immersion. 6. Procédé selon la revendication 1, caractérisé par le fait que l'on soumet l'article ainsi revêtu à un séchage, suivi d'un colmatage dans un bain chaud de manière à intégrer les billes dans ledit revêtement. 7. Une suspension de revêtement pour articles en aluminium anodisé, caractérisée par le fait qu'elle renferme de 15 à 35 %, de préférence 25 , de billes de verre microscopiques et de 65 à 85 %, de préférence 75 %, d'une solution de matière colorante dans un solvant approprié.